ОГНЕСТОЙКИЙ СЕЙФ

Полезная модель относится к сейфам и несгораемым шкафам, а именно к конструкции огнестойкого сейфа.
Известен огнестойкий сейф, включающий внешний и внутренний корпуса с пространством между ними, полую дверь и размещаемый в пространстве между упомянутыми корпусами и в полости двери бетон, включающий следующие компоненты в весовом соотношении:
Цемент белый 54%
Гипс строительный 5%
Модификатор 2,4%
Фибра полипропиленовая 0,1%
Вода 37%
Пудра алюминиевая 1,5%
(см. патент РФ №83094 от 20. 05. 2009).
Недостатком известного технического решения является недостаточная прочность бетонного наполнителя.
Технический результат, на достижение которого направлена полезная модель, заключается в повышении надежности сейфа за счет повышения прочности наполнителя при сохранении его огнестойких свойств и снижении себестоимости.
Указанный технический результат достигается тем, что в огнестойком сейфе, содержащем внешний и внутренний корпуса, полую дверь и бетонный наполнитель, размещаемый в пространстве между корпусами и в полости двери, бетонный наполнитель включает следующие компоненты в весовом соотношении:
Портландцемент М500 Д0 (ЦЕМ 142,5 H) EN 197-1 - 65.8%
Алюминивая пудра ПАШ - 0,2%
Модификатор бетона МБ 10-01 - 2,45%
Фибра полипропиленовая ВСМ-II-12 мм - 0,15%
Вода - 31,4%
Раствором бетона на основе цемента с введенными в его состав добавками заполняют полости элементов конструкции сейфа через технологические отверстия, предусмотренные в корпусе и двери сейфа.
Достигаемый технический результат при использовании заявляемой полезной модели состоит в снижении себестоимости и повышении технологичности изготовления огнестойкого сейфа, за счет заполнения полости между внутренним и внешним корпусами сейфа и полой двери, жидким бетоном через специальные технологические отверстия.
Для обеспечения наилучших адгезионных свойств состава и обеспечения однородности заполняемой массы технология приготовления бетона включает следующие этапы:
Формирование сухой смеси путем замешивание цемента, фибры и модификатора в течении 4-5 мин.
Добавление к полученной сухой смеси воды и дальнейшее перемешивание до однородной массы в течение 4-5 мин.
Добавление к полученной жидкой массе алюминиевой пудры и перемешивания в течение 2-3 мин.
Перемешивание смеси в каждом случае осуществляется при помощи промышленного миксера со скоростью 600-700 об/мин.
Наличие каждого из приведенных выше компонентов состава объясняется его влиянием на свойства конечной массы:
Цемент - используется как вяжущий материал и придает прочность бетону.
Модификатор - используется для быстрейшего затвердевания и придает пластические свойства бетону.
Фибра полипропиленовая - является армирующим элементом и включается в состав для повышения прочности бетона.
Пудра алюминиевая - используется в качестве газобразователя, обеспечивая равномерное распределение газовых пор, что придает затвердевшему составу легкость и дополнительную огнестойкость.
Таким образом, сейф является простой в изготовлении конструкцией, обеспечивающей высокий уровень стойкости к температурному воздействию, при сохранении качественного внешнего вида и низком уровне затрат на изготовление.
Описанная конструкция корпуса может использоваться в сейфах различных габаритных размеров, без значительных затрат на разработку конструкторской и технологической документации.